(57)【要約】  【課題】真空断熱材の周囲に発泡断熱材を充填する場合に、ボイドや断熱材未充填部の発生を抑制する。  【解決手段】一部に繊維系芯材を使用し芯材２３をガスバリア性の積層包装材からなる外被材２２で被覆して、外被材２２内部を減圧密閉してなり、外周にヒレ部２７を有する真空断熱材２１であって、少なくとも一組の相対向するヒレ部２７が真空断熱材２１の同一面上に密着するように折り曲げられており、積層包装材の各層間の接着層３４の接着剤の弾性率を１０ＭＰａ以下とした。これによって、内部の芯材２３が積層包装材を突き破る外方向に力が働いた場合にも、接着層３４がその歪みを吸収することで突き刺しによるピンホールの発生を抑制することができるため、外被材２２の厚みを減らして、ヒレ部２７を真空断熱材２１に容易に密着させることができ、ボイドや断熱材未充填部の発生を抑制する。【選択図】図３
2007040391.tif 000002
【特許請求の範囲】
【請求項１】
芯材と、前記芯材を被覆するガスバリア性を有する外被材とからなり、少なくとも前記芯材の一部に繊維系芯材を使用し、内部を減圧密閉してなり、外周にヒレ部を有する真空断熱材であって、少なくとも一組の相対向する前記ヒレ部が前記真空断熱材の同一面上に密着するように折り曲げられており、前記外被材が積層包装材であり、前記積層包装材の各層間の接着剤の弾性率を１０ＭＰａ以下としたことを特徴とする真空断熱材。
【請求項２】
芯材と、前記芯材を被覆するガスバリア性を有する外被材とからなり、少なくとも前記芯材の一部に繊維系芯材を使用し、内部を減圧密閉してなり、外周にヒレ部を有する真空断熱材であって、少なくとも一組の相対向する前記ヒレ部が前記真空断熱材の同一面上に密着するように折り曲げられており、前記外被材が積層包装材であり、前記積層包装材の各層間の少なくとも一つの層間の接着剤がウレタン樹脂からなり、前記ウレタン樹脂が脂肪属系ポリイソシアネートからなることを特徴とする真空断熱材。
【請求項３】
芯材と、前記芯材を被覆するガスバリア性を有する外被材とからなり、少なくとも前記芯材の一部に繊維系芯材を使用し、内部を減圧密閉してなり、外周にヒレ部を有する真空断熱材であって、少なくとも一組の相対向する前記ヒレ部が前記真空断熱材の同一面上に密着するように折り曲げられており、前記外被材が積層包装材であり、前記積層包装材の各層間の少なくとも一つの層間の接着剤がウレタン樹脂からなり、前記ウレタン樹脂が脂肪属系ポリエステルポリオールと脂肪属系ポリイソシアネートからなることを特徴とする真空断熱材。
【請求項４】
接着剤の弾性率を１０ＭＰａ以下としたことを特徴とする請求項２または３に記載の真空断熱材。
【請求項５】
外被材が熱溶着層を有し、前記熱溶着層がポリエチレンであることを特徴とする請求項１から４のいずれか一項に記載の真空断熱材。
【請求項６】
ゲッター材を内部に設けたことを特徴とする請求項１から５のいずれか一項に記載の真空断熱材。
【請求項７】
外箱と内箱で形成される空間に配された請求項１から請求項６のいずれか一項記載の真空断熱材と、前記外箱と前記内箱と前記真空断熱材によって形成される空間に充填された発泡断熱材とを備えたことを特徴とする断熱箱体。
【発明の詳細な説明】
【技術分野】
【０００１】
本発明は、真空断熱材、および真空断熱材を使用した冷蔵庫等の断熱箱体に関するものである。
【背景技術】
【０００２】
近年、地球環境保護が大きく叫ばれるなか、家電製品の省エネルギー化は緊急に取り組むべき重要な課題となってきている。この解決方法の一つとして、無駄な熱の伝熱を防ぐ目的での真空断熱材の適用がある。
【０００３】
真空断熱材は、二枚の外被材を重ね合せて三方の外被材の外周を熱溶着し、袋状となった外被材の開口部から発泡樹脂や繊維材等を芯材として挿入して、外被材の内部を、減圧して開口部を熱溶着により密閉した断熱材であり、外周の四辺にはヒレ部が形成されており、断熱材内部を減圧して真空に保つことにより気体の熱伝導率を著しく低下させており、例えば冷蔵庫の硬質ポリウレタンフォ−ム等の発泡断熱材内に埋設して使用される。
【０００４】
しかし、発泡断熱材を一体発泡させる際に真空断熱材のヒレ部付近で、発泡断熱材の流動性が悪くなり、ボイドや未充填部を発生させ、結果として冷蔵庫の断熱性能が悪化してしまうという課題がある。
【０００５】
そこで、断熱性能を劣化させるボイドや未充填部の発生を抑制するための真空断熱材の製造方法が開示されている（例えば、特許文献１参照）。
【０００６】
図５は、従来の真空断熱材の断面図である。図５に示すように、真空断熱材１は芯材２と、外被材３とから構成されている。外被材３は、二枚の外被材で芯材２を覆って内部を減圧してなり、外被材３の外周の四辺のヒレ部４で熱溶着により封止されている。また、ヒレ部４は真空断熱材１の同一面上に密着するように固着部材５で固定されている。
【０００７】
図６は、従来の真空断熱材を使用した断熱体６の断面図である。図６に示すように、外箱７に真空断熱材１の固着部材５のない側の面をホットメルト等の接着剤を介して取り付け、外板７と内箱８の間に発泡断熱材９を充填している。
【０００８】
このようにして外被材３のヒレ部４を真空断熱材１の同一面上に密着するように固定部材５で固定することにより、発泡断熱材の流動性を阻害することもなく、断熱性能を劣化させるボイドや未充填部の発生を抑制でき、真空断熱材を使用した断熱体の断熱性能を維持することができるというものである。
【特許文献１】特公昭６４−４１１１号公報
【発明の開示】
【発明が解決しようとする課題】
【０００９】
しかしながら、上記従来の構成のように、二枚の外被材３で芯材２を覆っているために、芯材２が外被材３を突き刺して、外被材３にピンホ−ルが発生する。そのために、外被材３の厚みを大きくしたり、ポリエチレンテレフタレ−トフィルムのような硬いフィルムを使用していた。その結果、ヒレ部４を真空断熱材１の同一面上に密着させた際のスプリングバックが非常に大きくなり、作業性が困難で工数と材料費が高くかかっていた。さらに、固定部材５が外れるという課題があった。
【００１０】
本発明は、上記従来の課題を解決するもので、真空断熱材の周囲に発泡断熱材を充填する場合に、ボイドや断熱材未充填部の発生を抑制する真空断熱材を提供し、更にこの真空断熱材を使用した省エネルギーの冷蔵庫等の断熱箱体を提供することを目的とする。
【課題を解決するための手段】
【００１１】
上記従来の課題を解決するために、本発明の真空断熱材は、芯材と、前記芯材を被覆するガスバリア性を有する外被材とからなり、少なくとも前記芯材の一部に繊維系芯材を使用し、内部を減圧密閉してなり、外周にヒレ部を有する真空断熱材であって、少なくとも一組の相対向する前記ヒレ部が前記真空断熱材の同一面上に密着するように折り曲げられており、前記外被材が積層包装材であり、前記積層包装材の各層間の接着剤の弾性率を１０ＭＰａ以下としたのである。
【００１２】
これによって、接着剤の弾性率が１０ＭＰａ以下と小さいことから、内部の芯材が積層包装材を突き破る外方向に力が働いた場合にも、接着層がその歪みを吸収することで突き刺しによるピンホールの発生を抑制することができるため、外被材の厚みを減らして、ヒレ部を真空断熱材に容易に密着させることができる。
【００１３】
また、別の本発明の真空断熱材は、上記積層包装材の各層間の少なくとも一つの層間の接着剤がウレタン樹脂からなり、前記ウレタン樹脂が脂肪属系ポリイソシアネートからなるものである。
【００１４】
これによって、接着剤であるウレタン樹脂の弾性率がより小さいことから、内部の芯材が積層包装材を突き破る外方向に力が働いた場合にも、接着層がその歪みを吸収することで突き刺しによるピンホールの発生を抑制することができるため、外被材の厚みを減らして、ヒレ部を真空断熱材に容易に密着させることができる。
【００１５】
また、一般的に、接着剤の弾性率と接着剤のせん断強度とは比例関係にあり、弾性率の低下に伴いせん断強度が低下する。よって、低弾性率の接着剤を適用することで接着剤のせん断強度が低下することから、芯材が突き刺さった場合、積層包装材を突き抜ける前に接着層の破断が生じるため、芯材の突き刺し力の伝播が抑制されることでピンホールの抑制が実現できる。
【００１６】
このような接着剤の弾性率を低下させる手段としては、接着剤となるウレタン樹脂が、脂肪属系ポリイソシアネートからなるウレタン樹脂である場合に特に効果的であった。
【発明の効果】
【００１７】
本発明の真空断熱材は、外被材の厚みを減らして、ヒレ部を真空断熱材に容易に密着させることができるので、工数と材料費を低減でき、低価格で真空断熱材を提供することができる。また、ボイドや断熱材未充填部の発生を抑制する真空断熱材を提供し、更にこの真空断熱材を使用した省エネルギーの冷蔵庫等を提供することができる。
【発明を実施するための最良の形態】
【００１８】
請求項１に記載の真空断熱材の発明は、芯材と、前記芯材を被覆するガスバリア性を有する外被材とからなり、少なくとも前記芯材の一部に繊維系芯材を使用し、内部を減圧密閉してなり、外周にヒレ部を有する真空断熱材であって、少なくとも一組の相対向する前記ヒレ部が前記真空断熱材の同一面上に密着するように折り曲げられており、前記外被材が積層包装材であり、前記積層包装材の各層間の接着剤の弾性率を１０ＭＰａ以下としたことを特徴とする。
【００１９】
一般的に、接着剤の弾性率と接着剤のせん断強度とは比例関係にあり、弾性率の低下に伴いせん断強度が低下する。よって、低弾性率の接着剤を適用することで接着剤のせん断強度が低下することから、芯材が突き刺さった場合、積層包装材を突き抜ける前に接着層の破断が生じるため、芯材の突き刺し力の伝播が抑制されることでピンホールの抑制が実現できる。
【００２０】
本発明では、外被材に用いる積層包装材の各層間の接着剤の弾性率が１０ＭＰａ以下と小さいことから、内部の芯材が積層包装材を突き破る外方向に力が働いた場合にも、接着層がその歪みを吸収することで突き刺しによるピンホールの発生を抑制することができるため、外被材の厚みを減らして、ヒレ部を真空断熱材に容易に密着させることにより、工数と材料費を低減でき、低価格で本発明の真空断熱材を提供することができる。また、ボイドや断熱材未充填部の発生を抑制する本発明の真空断熱材を提供することができる。
【００２１】
請求項２に記載の真空断熱材の発明は、芯材と、前記芯材を被覆するガスバリア性を有する外被材とからなり、少なくとも前記芯材の一部に繊維系芯材を使用し、内部を減圧密閉してなり、外周にヒレ部を有する真空断熱材であって、少なくとも一組の相対向する前記ヒレ部が前記真空断熱材の同一面上に密着するように折り曲げられており、前記外被材が積層包装材であり、前記積層包装材の各層間の少なくとも一つの層間の接着剤がウレタン樹脂からなり、前記ウレタン樹脂が脂肪属系ポリイソシアネートからなることを特徴とする。
【００２２】
一般的に、接着剤の弾性率と接着剤のせん断強度とは比例関係にあり、弾性率の低下に伴いせん断強度が低下する。よって、低弾性率の接着剤を適用することで接着剤のせん断強度が低下することから、芯材が突き刺さった場合、積層包装材を突き抜ける前に接着層の破断が生じるため、芯材の突き刺し力の伝播が抑制されることでピンホールの抑制が実現できる。
【００２３】
このような接着剤の弾性率を低下させる手段としては、接着剤となるウレタン樹脂が、脂肪属系ポリイソシアネートからなるウレタン樹脂である場合に特に効果的であった。
【００２４】
これにより、接着剤であるウレタン樹脂の弾性率を低下させることができることから、内部の芯材が積層包装材を突き破る外方向に力が働いた場合にも、接着層がその歪みを吸収することで突き刺しによるピンホールの発生を抑制することができるため、外被材の厚みを減らして、ヒレ部を真空断熱材に容易に密着させることにより、工数と材料費を低減でき、低価格で本発明の真空断熱材を提供することができる。また、ボイドや断熱材未充填部の発生を抑制する本発明の真空断熱材を提供することができる。
【００２５】
請求項３に記載の真空断熱材の発明は、芯材と、前記芯材を被覆するガスバリア性を有する外被材とからなり、少なくとも前記芯材の一部に繊維系芯材を使用し、内部を減圧密閉してなり、外周にヒレ部を有する真空断熱材であって、少なくとも一組の相対向する前記ヒレ部が前記真空断熱材の同一面上に密着するように折り曲げられており、前記外被材が積層包装材であり、前記積層包装材の各層間の少なくとも一つの層間の接着剤がウレタン樹脂からなり、前記ウレタン樹脂が脂肪属系ポリエステルポリオールと脂肪属系ポリイソシアネートからなることを特徴とする。
【００２６】
これにより、請求項２記載の発明の作用、効果に加えて、ポリオール成分についても脂肪属系ポリエステルポリオールを適用することで、より一層、接着層を構成するウレタン樹脂の弾性率を低下させた本発明の真空断熱材を提供することができる。
【００２７】
請求項４に記載の真空断熱材の発明は、請求項２または３に記載の発明における接着剤の弾性率を１０ＭＰａ以下としたことを特徴とする。
【００２８】
これにより、請求項２または３記載の発明の作用、効果に加えて、接着剤の弾性率が１０ＭＰａ以下と小さいことから、内部の芯材が積層包装材を突き破る外方向に力が働いた場合にも、接着層がその歪みをより吸収することで突き刺しによるピンホールの発生をより抑制することができるため、より高品位な本発明の真空断熱材を提供することができる。
【００２９】
請求項５に記載の真空断熱材の発明は、請求項１から４のいずれか一項に記載の発明における外被材が熱溶着層を有し、前記熱溶着層がポリエチレンであることを特徴とする。
【００３０】
これにより、ポリエチレンの弾性率が小さいために、請求項１から４のいずれか一項に記載の発明の作用、効果に加えて、より一層、積層包装材全体の弾性率を低減できるため、より高品位な本発明の真空断熱材を提供することができる。さらに、低コストで、比較的低温で熱溶着できる本発明の真空断熱材を提供することができる。
【００３１】
請求項６に記載の真空断熱材の発明は、請求項１から５のいずれか一項に記載の発明に加えて、ゲッター材を内部に設けたことを特徴とする。
【００３２】
これにより、外部から侵入してくるガスを吸収することができ、長期信頼性を有する本発明の真空断熱材を提供することができる。さらに、本発明の外被材を使用することにより、芯材の突き刺しによるピンホールの発生を抑制することができる効果と同様に、ゲッター材の外周を構成している金属による積層包装材の破れに対しても、抑制することができるため、ゲッター材全体を芯材で覆うようにして、芯材内に埋設する必要がなく、作業性が大幅に改善でき、低価格で本発明の真空断熱材を提供することができる。
【００３３】
請求項７に記載の断熱箱体の発明は、外箱と内箱で形成される空間に配された請求項１から請求項６のいずれか一項記載の真空断熱材と、前記外箱と前記内箱と前記真空断熱材によって形成される空間に充填された発泡断熱材とを備えたことを特徴とする。
【００３４】
これにより、低価格でボイドや断熱材未充填部の発生を抑制する本発明の断熱箱体を提供することができる。たとえば、この断熱箱体を冷蔵庫に適用すれば、長期間省エネルギーを保つ冷蔵庫を提供することができる。
【００３５】
以下、本発明の実施の形態について、図面を参照しながら説明するが、従来例又は先に説明した実施の形態と同一構成については同一符号を付して、その詳細な説明は省略する。なお、この実施の形態によってこの発明が限定されるものではない。
【００３６】
（実施の形態１）
図１は本発明の実施の形態１における真空断熱材のヒレ部折り曲げ前の状態の断面図、図２は同実施の形態の真空断熱材の外被材の要部断面図、図３は同実施の形態における真空断熱材のヒレ部折り曲げ後の状態の断面図である。
【００３７】
図１、図３において、真空断熱材２１は、外周にヒレ部２７を有し、芯材２３と吸着剤２４とゲッター材２５を外被材２２に挿入し、内部を減圧して構成している。真空断熱材２１の作製は、芯材２３を１４０℃の乾燥炉で３０分間乾燥した後、積層包装材の三方を熱溶着によりシールして袋状に成形した外被材２２に挿入し、減圧チャンバー内で外被材２２内部が１０Ｐａ以下になるように減圧し、開口部を熱溶着により密閉封止している。
【００３８】
この時、ゲッター材２５は、ゲッター材２５全体を芯材で覆うようにして、芯材２３内に埋設するのではなく、芯材２３の上に載せて外被材２２に挿入し、内部を減圧して構成している。
【００３９】
吸着剤２４は、水分吸着剤として酸化カルシウムを適用している。ゲッター材２５は、外周の一部が金属２６で構成され、内部にガス吸着剤としてバリウムリチウム系の材料を適用している。
【００４０】
図２において、外被材２２は、外側から第１層目にナイロンフィルム（１５μｍ）３１、第２層目にナイロンフィルム（２５μｍ）３１、第３層目にアルミ箔（６μｍ）３２、第４層目に熱溶着層３３として超低密度ポリエチレン（ＶＬＤＰＥ）フィルム（５０μｍ）を適用しており、各層間にウレタン樹脂からなる接着層３４を適用し積層包装材として構成している。
【００４１】
積層包装材は、接着層３４の接着剤量（固形分量）が３．５ｇ／ｍ2となるようにドライラミネーション法により作成している。
【００４２】
芯材２３は、ガラス短繊維からなるウェブ間が物理的交絡により結合されたガラス繊維の積層体であり、平均繊維径３．５μｍのグラスウールを所定密度になるまで積層したものを使用し、ガラス繊維の品温がガラスの歪点よりも低い４５０℃で５分間加熱プレスすることでボード状に成形している。
【００４３】
このように作製した真空断熱材２１は、外被材２２の耐ピンホール製が従来品と比較して大幅に改善することが判った。
【００４４】
これは、接着剤として脂肪族系ポリエステルポリオールと脂肪族系ポリイソシアネートからなるウレタン樹脂を適用しているため、接着層３４のウレタン樹脂が低弾性率であり、適度な柔軟性を有しているためである。
【００４５】
その結果、ウレタン樹脂の弾性率が接着している被着材の弾性率より小さく、内部の異物が積層包装材を突き破る方向に力が働いた場合、接着層３４がその歪みを吸収することで突き刺しによるピンホールの発生を抑制することができる。
【００４６】
更に、接着剤の弾性率と接着剤のせん断強度とは比例関係にあり、弾性率の低下に伴いせん断強度が低下する。そのため、異物がシーラント層（熱溶着層）３４に突き刺さった場合は、シーラント層３４を貫通後、せん断強度の低い接着層３４の破断が生じるため、異物の突き刺し力の伝播が抑制され、それより上層のフィルムに対するピンホールの発生を抑制できると考える。
【００４７】
この時の、ウレタン樹脂の弾性率は、３．０ＭＰａであった。
【００４８】
以下にウレタン樹脂の弾性率の測定方法を示す。
【００４９】
１０ｍｍ×１００ｍｍ×厚さ１００μｍのサンプルを作成する。島津製作所製・オートグラフ・ＥＺＴest機を用い、ロードセルは１００Ｎ荷重を使用して、引張り速度１００ｍｍ/ｍｉｎ、測定温度２３℃、湿度６０％Ｒｈで引張り強度を測定した。測定した引張り強度（Ａ）と変位（Ｂ）から弾性率を求めた。弾性率＝強度（Ａ）÷断面積÷変位（Ｂ）
この時、断面積＝１０ｍｍ×厚さ１００μｍであった。
【００５０】
図３において、ヒレ部２７は、真空断熱材２１の同一面上に密着するように折り曲げられており、固着部材４０で固着している。固着方法は、両面テ−プ等でも可能で、特に限定はしない。
【００５１】
以上のように、ウレタン樹脂が、脂肪属系ポリエステルポリオールと脂肪属系ポリイソシアネート接着剤で、弾性率を１０ＭＰａ以下にしたことにより、内部の芯材２３が積層包装材（外被材）２２を突き破る外方向に力が働いた場合にも、接着層３４がその歪みを吸収することで突き刺しによるピンホールの発生を抑制することができるため、外被材２２の厚みを減らして、ヒレ部２７を真空断熱材２１に容易に密着させることにより、工数と材料費を低減でき、低価格で本発明の真空断熱材を提供することができる。また、ボイドや断熱材未充填部の発生を抑制する本発明の真空断熱材を提供することができる。
【００５２】
また、熱溶着層３３に使用する材料を超低密度ポリエチレン（ＶＬＤＰＥ）にすることにより、超低密度ポリエチレンの弾性率が小さいために、より一層、外被材２２となる積層包装材全体の弾性率を低減できるため、突き刺しによるピンホールの発生をより抑制することができ、より高品位な本発明の真空断熱材を提供することができる。さらに、低コストで、比較的低温で熱溶着できる本発明の真空断熱材を提供することができる。
【００５３】
また、ゲッター材２５を外被材２２の内部に設けたことにより、外部から侵入してくるガスを吸収することができ、長期信頼性を有する本発明の真空断熱材を提供することができる。さらに、本発明の外被材２２を使用することにより、芯材２３の突き刺しによるピンホールの発生を抑制することができる効果と同様に、ゲッター材の外周を構成している金属による積層包装材（外被材）２２の破れに対しても、抑制することができる。
【００５４】
そのため、ゲッター材２５は、芯材２３をめくって、芯材２３で覆うようにして、芯材２３内に埋設する必要がなくなり、芯材２３の上に載せて外被材２２に挿入することができるため、作業性が大幅に改善でき、低価格で本発明の真空断熱材を提供することができる。
【００５５】
（実施の形態２）
図４は、本発明の実施の形態２における冷蔵庫本体（断熱箱体）の概略断面図である。
【００５６】
冷蔵庫本体４１は、鋼板からなる外箱４２と、ＡＢＳ樹脂からなる内箱４３とで構成される空間の片面に真空断熱材２１を配設し、真空断熱材２１以外の空間を硬質ウレタンフォームの発泡断熱材４４で発泡充填している。真空断熱材２１は、ヒレ部を折り曲げていない平面部にホットメルトを塗布して、外箱４２と内箱４３に接合している。
【００５７】
冷蔵庫本体４１の庫内は冷蔵室４１ａと冷凍室４１ｂからなり、圧縮機４５は機械室４６に設置されている。なお、真空断熱材１は実施の形態１に示したものと同様の構成のものを用いている。
【００５８】
本発明によって、外被材２２の厚みを減らして、ヒレ部２７のスプリングバックを抑制できるため、低価格でボイドや断熱材未充填部の発生を抑制する本発明の真空断熱材２１を装着することができ、長期間省エネルギーを保つ冷蔵庫を提供することができる。
【００５９】
従って、冷蔵庫の消費電力量を測定したところ、真空断熱材２１を装着しない冷蔵庫よりもおよそ２０％消費電力の削減を維持できた。
【実施例】
【００６０】
以下、実施例を用いて、本発明の真空断熱材を構成する外被材２２の接着層３４のウレタン樹脂について具体的に説明するが、本発明は本実施例のみに限定されるものではない。
【００６１】
（表１）にドライラミネーション時の接着剤を種々変更した場合の真空断熱材の耐ピンホール性について、実施例１〜３、及び比較例１〜２に示した。
【００６２】
【表１】
2007040391.tif 000003
真空断熱材２１は、基本的には実施の形態１と同様の方法で作製しているが、真空断熱材２１を構成する外被材２２の厚みと接着層３４の弾性率のみを各種変更して作製している。
【００６３】
また、真空断熱材２１の耐ピンホール性を確認するため、真空断熱材２１は、予め、所定の粒径に調整したガラスショットを規定量だけ芯材２３表面に配設して作製し、減圧封止後における真空断熱材２１のリーク有無、ヒレ部２７のスプリングバックによる固定部材４０の剥がれの有無について評価した。
【００６４】
（実施例１）
接着層３４を構成するウレタン樹脂は、脂肪族系ポリエステルポリオールと脂肪属系ポリイソシアネートから構成され、弾性率は１０ＭＰaである。外被材２２は、外側から第１層目にナイロンフィルム（１５μｍ）３１、第２層目にナイロンフィルム（２５μｍ）３１、第３層目にナイロンフィルム（２５μｍ）３１、第４層目にアルミ箔（６μｍ）３２、第５層目に熱溶着層３３として超低密度ポリエチレン（ＶＬＤＰＥ）フィルム（５０μｍ）を適用しており、ナイロンフィルム３１の厚みは６５μｍである。
【００６５】
上記構成からなる真空断熱材２１は、ピンホール及び固着部材４０の剥がれについては問題なかった。しかし、ナイロンフィルム３１の厚みを６５μｍよりも小さくすると、ピンホ−ルが多数発生し、破袋した。
【００６６】
（実施例２）
接着層３４を構成するウレタン樹脂は、脂肪族系ポリエステルポリオールと脂肪属系ポリイソシアネートから構成され、弾性率は５ＭＰaである。外被材２２は、外側から第１層目にナイロンフィルム（２５μｍ）３１、第２層目にナイロンフィルム（２５μｍ）３１、第３層目にアルミ箔（６μｍ）３２、第４層目に熱溶着層３３として超低密度ポリエチレン（ＶＬＤＰＥ）フィルム（５０μｍ）を適用しており、ナイロンフィルム３１の厚みは５０μｍである。
【００６７】
上記構成からなる真空断熱材２１は、ピンホール及び固着部材４０の剥がれについては問題なかった。しかし、ナイロンフィルム３１の厚みを５０μｍよりも小さくすると、ピンホ−ルが多数発生し、破袋した。
【００６８】
（実施例３）
接着層３４を構成するウレタン樹脂は、脂肪族系ポリエステルポリオールと脂肪属系ポリイソシアネートから構成され、弾性率は３ＭＰaである。外被材２２は、外側から第１層目にナイロンフィルム（１５μｍ）３１、第２層目にナイロンフィルム（２５μｍ）３１、第３層目にアルミ箔（６μｍ）３２、第４層目に熱溶着層３３として超低密度ポリエチレン（ＶＬＤＰＥ）フィルム（５０μｍ）を適用しており、ナイロンフィルム３１の厚みは４０μｍである。
【００６９】
上記構成からなる真空断熱材２１は、ピンホール及び固着部材４０の剥がれについては問題なかった。しかし、ナイロンフィルム３１の厚みを４０μｍよりも小さくすると、ピンホ−ルが多数発生し、破袋した。
【００７０】
（比較例１）
接着層３４を構成するウレタン樹脂は、脂肪族系ポリエステルポリオールと脂肪属系ポリイソシアネートから構成され、弾性率は１２ＭＰaである。外被材２２は、外側から第１層目にナイロンフィルム（２５μｍ）３１、第２層目にナイロンフィルム（２５μｍ）３１、第３層目にナイロンフィルム（２５μｍ）３１、第４層目にアルミ箔（６μｍ）３２、第５層目に熱溶着層３３として超低密度ポリエチレン（ＶＬＤＰＥ）フィルム（５０μｍ）を適用しており、ナイロンフィルムの厚みは７５μｍである。
【００７１】
上記構成からなる真空断熱材は、ピンホールについては問題がなかったが、固着部材４０の剥がれが発生した。
【００７２】
このように、接着層３４の弾性率が１２では耐ピンホールを満足するには、ナイロンフィルム３１の厚みが７５μｍ必要であるが、外被材２２の厚みが大きく、スプリングバックにより、固定部材４０の剥がれが発生したと考える。
【００７３】
（比較例２）
接着層３４を構成するウレタン樹脂は、脂肪族系ポリエステルポリオールと脂肪属系ポリイソシアネートから構成され、弾性率は１２ＭＰaである。外被材２２は、外側から第１層目にナイロンフィルム（１５μｍ）３１、第２層目にナイロンフィルム（２５μｍ）３１、第３層目にナイロンフィルム（２５μｍ）３１、第４層目にアルミ箔（６μｍ）３２、第５層目に熱溶着層３３として超低密度ポリエチレン（ＶＬＤＰＥ）フィルム（５０μｍ）を適用しており、ナイロンフィルム３１の厚みは６５μｍである。
【００７４】
上記構成からなる真空断熱材は、固着部材４０の剥がれについては問題なかったが、ピンホールが多数発生し破袋した。このように、接着層３４の弾性率を１２、ナイロンフィルム３１の厚みを６５μｍにした場合では、固着部材４０の剥がれに問題はないが、ピンホ−ルが多数発生し、破袋した。このように、接着層３４の弾性率が１２では固定部材の剥がれを満足するには、ナイロンフィルム３１の厚みを６５μｍまで低減する必要があるが、薄くなりすぎてピンホ−ルが多数発生し、破袋したと考える。
【００７５】
以上より、接着層３４を構成するウレタン樹脂は、脂肪族系ポリエステルポリオールと脂肪属系ポリイソシアネートから構成され、弾性率は１０ＭＰa以下が望ましい。また、ナイロンフィルム３１層を３層から２層に低減できるため、弾性率は５ＭＰa以下が望ましい。さらに、低コスト化の観点からは、弾性率は３ＭＰa以下がより望ましい。
【産業上の利用可能性】
【００７６】
以上のように本発明にかかる真空断熱材は、外被材の厚みを減らして、ヒレ部のスプリングバックを抑制できるため、低価格でボイドや断熱材未充填部の発生を抑制する高品位な真空断熱材を提供でき、冷蔵庫や自動販売機の断熱箱体のように、真空断熱材の周囲に発泡断熱材が充填されるような用途に使用することができる。その結果大幅な省エネルギー化に貢献できる。
【図面の簡単な説明】
【００７７】
【図１】本発明の実施の形態１における真空断熱材のヒレ部折り曲げ前の状態の断面図
【図２】同実施の形態の真空断熱材の外被材の要部断面図
【図３】同実施の形態１における真空断熱材のヒレ部折り曲げ後の状態の断面図
【図４】本発明の実施の形態２における冷蔵庫本体の概略断面図
【図５】従来の真空断熱材の断面図
【図６】従来の真空断熱材を使用した断熱体の断面図
【符号の説明】
【００７８】
２１    真空断熱材
２２    外被材
２３    芯材
２５    ゲッター材
２７    ヒレ部
３３    熱溶着層
３４    接着層
４１    冷蔵庫本体
４２    外箱
４３    内箱
４４    発泡断熱材
【図１】
2007040391.tif 000004
【図２】
2007040391.tif 000005
【図３】
2007040391.tif 000006
【図４】
2007040391.tif 000007
【図５】
2007040391.tif 000008
【図６】
2007040391.tif 000009